FR 2058381 A1 19710528 FR 7030471 A 19700819 La présente invention est relative à un procédé d'imprégnation du bois avec un fluorure afin de le protéger contre les insectes et la pourriture, caractérisé en ce que le fluorure est fixé à l'intérieur du bois par précipitation sous la forme d'un sel ou sel double peu soluble. On connalt déjà des procédés d'imprégnation du bois par des fluorures. Dans ce but, on utilise des solutions aqueuses de fluorure en mélange avec d'autres sels, de préférence des chromates et arséniates de métaux alcalins. Dans la plupart des cas, ces sels ont des propriétés protectrices du bois. Dans ces procédés connus, les mélanges de sels sont fixés au bout d'un certain temps dans le bois imprégné par eux, par suite d'une réaction chimioue de type redox. Le procédé selon la présente invention représente un perfectionnement par rapport à ces procédés connus en ce qu'on n'utilise que des fluorures comme ingrédients actifs, et en ce que ceux-ci sont fixés dans le bois d'une manière qui est plus simple et chimiquement plus douce. Par suite, le procédé selon l'invention est également moins onéreux. Le plus grand avantage, toutefois, du procédé selon l'invention, est qu'il est maintenant possible, pour la première fois, d'imprégner du bois de pin avec des résultats satisfaisants et que, selon l'invention, il est possible d'imprégner d'autres sortes de bois par immersion ou application au pinceau, avec les mêmes résultats que ceux obtenus par imprégnation sous pression, en utilisant les agents d'imprégnation selon les techniques antérieures. Le principe fondamental du procédé selon l'invention est la fixation de fluorure dans le bois en précipitant des sels ou sels doubles peu solubles, contenant du fluorure à l'intérieur du bois. Les fluoruresutilisables de préférence comme substances de départ dans le procédé selon l'invention sont les fluorures ou bifluorures de potassium, de sodium ou d'ammonium. On peut également utiliser d'autres composés fluorés qui peuvent être mis en solution dans les conditions indiquées ici.Dans ce cas, la solubilité doit être réglée de telle manière qu'une quantité suffisante d'ions fluorure libres eu d'autres motifs fluorés toxiques appropriés soit présente dans le bois afin de le protéger contre les insectes et la pourriture. I1 est également important que la solubilité soit maintenue aussi fsile que possible afin de réduire la "migration", c'est à-dire la tendance des fluorures à diffuser à travers la solution aqueuse et hors du bois imprégné à un degré tel que la durée de 1' imprégnation devient insatisfaisante Selon un mode de mise en oeuvre préféré du procédé selon l'in invention, le bois est d'abord traité par un fluorure hydrosoluble et ce fluorure est fixé à l'intérieur du bois à l'aide d'un second traitement par un sel metallique. Ce sel métallique peut, en princi pe, castre tout sel métallique ayant la propriété de rendre le fluorure re peu soluble. I1 est évident qu'il est possible, lors de ce second traitement, d'utiliser un mélange de sels métalliques donnant des fluo- ruresausels doubles de fluorures geusolubis,par exemple des sels d'alumi nium, de fer, d'aluminium et de sodium, de magnésium et de potassium soudez magnésium et de sodium, etc.. Selon un autre mode de mise en oeuvre préféré de l'invention, on traite le bois par une solution sursaturée d'un fluorure ousèl ble i fluorure peu soluble qui précipite ensuite lorsque le bois sèche. I1 est Préférable d'effectuer le séchage à température ambiante, mais on peut également sécher à une température plus élevée. Une autre manière de fixer le fluorure dans le bois consiste à traiter ce dernier par un fluorure peu soluble dans l'eau mais qui est mis en solution en présence d'un excès volumétrique d'acide fluorhydrique. En conséquence, lorsque l'acide fluorhydrique se dégage du bois, on obtient un précipité d'un fluorure neu soluble. Pour atteindre le but visé par l'invention, selon un autre mode de mise en oeuvre on peut traiter le bois par un fluorure peu solu ble qui est maintenu en solution par suite de la présence, dans ce lui-ci, d'un ou plusieurs ions masqués par la formation d'un com plexe. Sous forme libre, le formateur du complexe doit:ou être vola til ou être tel que,soit parce qu'il est plus soluble,soitqu'lldifiÙSe plus vite dans le bois que le complexe il sort du bois plus vite que le complexe avec, pour résultat, précipitation du fluorure peu soluble. Lorsque le formateur de complexe est volatil, le fluorure peu soluble apparaît dans le bois, en conséquence, au fur et à mesu re que le formateur de complexe s'dvapore. On peut appliquer le procédé selon l'invention à n importe quel le sorte de bois, par exemple à du bois de pin ainsi qu'à du bois d'arbres à feuilles. L'imprégnation du bois par le fluorure se fait par diffusion, le fluorure pénétrant ainsi jusqu'au coeur du bois, après quoi le fluorure est fixé en étant amene a un état peu soluble. Il va de soi ou on peut imprégner le bois en utilisant plusieurs des fluorures cités ici. bu fait que le fluorure pénètre dans le bois par diffusion, l'i'rprn'ç:nation sons pression n'est ras néces- saire.C'est ainsi, selon l'invention, qu'il est préférable d'opérer par immersion, application au pinceau et pulvrisation. Là encore, il faut faire remarquer que,lorsqu'on utilise ces sortes de traitement, on obtient des résultats comparables à ceux obtenus par im imprégnation sous pression, ce qui représente un perfectiomiement essentiel, d'ordre oconomique, dans la technioue. Les exemples non limitatifs suivants sont donnés à titre d'illustration de l'invention. On imprègne du bois à l'aide des solutions suivantes, dont les compositions sont indiquées au tableau cidessous: Exemple Constituants de la solution Quantité(g/litre) 1 Fluorure de sodium 40 Nitrate ou sulfate d'aluminium 150 2 Fluorure de sodium 20 Fluorure de potassium Fluorure d'ammonium 14 Agent mouillant (2%) 10 Nitrate ou sulfate d'aluminium 150 3 Fluorure d'ammonium 20 Fluorure de potassium 30 Agent mouillant 15 à 20 Nitrate ou sulfate de magnésium 220 4 Fluorure d'ammonium 50 Chlorure d'aluminium 130 Pyridine 100 Acide (IICl 61) 0 à 100 8-Itydr oxyquino léine O à 5 Avent mouillant (2-3%) 5 Fluorure de sodium 40 Sulfate de cuivre 200 Carbamide 100 Axent mouillant (2-3%) 6 Bifluorure de potassium 80 Sulfate de cuivre 200 IIexaméthylènetétramine 100 Agent mouillant (2-3%) REVENDICATIONS 1. Un procédé dtimprénation du bois par du fluorure afin de le protéger contre les insectes et la pourriture, caractérisé en ce que le fluorure est fixé à l'intérieur du bois par précipitation sous la forme dbtun sel ou sel double peu soluble. 2. Un procédé suivant la revendication 1, caractérisé en ce qu' on traite d'abord le bois par un fluorure hvdrosoluble puis ou 'on ixe ce fluorure pour un second traitement à l'eide d'un sel métalli nue ou (''un rcls e de sels métalliques donnant des fluorures ou un sel double de fluorure peu solubles. 3. Un procédé suivant la revendication 1, caractérisé en ce nu' on traite le bois par une solution sursaturée d'un fluorure ou sel double de fluorure peu soluble, après quoi la solution précipite lorsque le bois sèche. 4. Un procédé suivant la revendication 1, caractérisé en ce qu' on traite le bois par un fluorure peu soluble dans l'eau, qui a été mis en solution en présence d'un excès d'acide fluorhydrique. 5. Un procédé suivant la revendication 1, caractérisé en ce qu' on traite le bois par un fluorure peu soluble maintenu en solution par un ou plusieurs des ions qu'il contient qui ont été masqués par formation d'un complexe.